(57)【要約】【課題】仮撚りされる糸の品質に影響を与えることなく、耐摩耗性に優れ且つ湾曲による問題を解消したフリクションベルトを提供する。【解決手段】仮撚りする糸と接触するゴム状弾性体からなる上層１１と、上層１１の裏面に設けられたゴム状弾性体からなる下層１２とを具備する無端ベルトからなるフリクションベルト１０において、下層１２の上層１１と反対側となる裏面側に幅方向への収縮性を有する部材からなる芯体１３が設けられ且つこの芯体１３の上層１１側の下層１２に芯糸１４が埋設されており、上層１１の表面が、平坦又は幅方向中央部が幅方向両端部より突出する凸形状となっている。【選択図】  図１
2008106416.tif 000002
【特許請求の範囲】
【請求項１】
仮撚りする糸と接触するゴム状弾性体からなる上層と、前記上層の裏面に設けられたゴム状弾性体からなる下層とを具備する無端ベルトからなるフリクションベルトにおいて、前記下層の前記上層と反対側となる裏面側に幅方向への伸縮性を有する部材からなる芯体が設けられ且つこの芯体の前記上層側の前記下層に芯糸が埋設されており、前記上層の表面が、平坦又は幅方向中央部が幅方向両端部より突出する凸形状となっていることを特徴とするフリクションベルト。
【請求項２】
請求項１に記載のフリクションベルトにおいて、前記上層と下層との間に第２の芯体が埋設されていることを特徴とするフリクションベルト。
【請求項３】
請求項２に記載のフリクションベルトにおいて、前記第２の芯体が織布からなることを特徴とするフリクションベルト。
【発明の詳細な説明】
【技術分野】
【０００１】
本発明は、２本の互いに反対方向に走行するフリクションベルト間に糸をニップして仮撚りするベルト式仮撚り装置のフリクションベルトに関する。
【背景技術】
【０００２】
この種のフリクションベルトに求められるのは、高品質な糸を製造できるということと、耐摩耗性に優れているということであり、両者を満足するために、相対的に低ゴム硬度の表面層と、高ゴム硬度の補強層とからなる２層構造としたフリクションベルトが提案されている（特許文献１等参照）。
【０００３】
一方、ベルトに所定の張力を付与するために、芯体として糸を埋設する必要があり、この糸を覆うようにベルト本体のプーリ側表面（ベルト裏面）に機械的強度のある織布を設けた構造が必須となっていたが、上述した糸品質から要求される条件をも満足する条件下においては、ベルトの加硫時のゴム収縮による反りが避けられず、ベルトの糸と接する面が凹状に湾曲し、糸撚りの際に幅方向端部に応力が集中するという問題があった（特許文献２等参照）。
【０００４】
そこで、特許文献２には、糸に接触する表面ゴム層と、該表面ゴム層に積層された補強層と、を有し、該表面ゴム層の硬さは、ＪＩＳ Ａスケールで７０〜８０であり、該補強層内に芯体コードが埋設され、該補強層の表面側には第１の織布が配設され、該補強層と該表面ゴム層との間に第２の織布が配設されている構造が提案されているが、上述した湾曲の問題を完全に解消することができなかった。
【０００５】
なお、表面が凹状に湾曲したベルトの表面側の幅方向両側の角部を丸く研磨加工することも提案されているが、根本的な解決とはならなかった。
【０００６】
【特許文献１】特開平１０−４６４３９号公報
【特許文献２】特開２００２−１３０３３号公報
【発明の開示】
【発明が解決しようとする課題】
【０００７】
本発明は、このような従来の技術に存在する問題点に着目して成されたものであり、仮撚りされる糸の品質に影響を与えることなく、耐摩耗性に優れ且つ湾曲による応力の集中の問題を解消したフリクションベルトを提供することを課題とする。
【課題を解決するための手段】
【０００８】
前記課題を解決する本発明の第１の態様は、仮撚りする糸と接触するゴム状弾性体からなる上層と、前記上層の裏面に設けられたゴム状弾性体からなる下層とを具備する無端ベルトからなるフリクションベルトにおいて、前記下層の前記上層と反対側となる裏面側に幅方向への伸縮性を有する部材からなる芯体が設けられ且つこの芯体の前記上層側の前記下層に芯糸が埋設されており、前記上層の表面が、平坦又は幅方向中央部が幅方向両端部より突出する凸形状となっていることを特徴とするフリクションベルトにある。
【０００９】
本発明の第２の態様は、第１の態様に記載のフリクションベルトにおいて、前記上層と下層との間に第２の芯体が埋設されていることを特徴とするフリクションベルトにある。
【００１０】
本発明の第３の態様は、第２の態様に記載のフリクションベルトにおいて、前記第２の芯体が織布からなることを特徴とするフリクションベルトにある。
【発明の効果】
【００１１】
本発明によれば、ベルトの裏面側に伸縮性を有する部材からなる芯体を設けたことにより、ゴム加硫後に芯体が収縮するため、表面が凹状に湾曲する反りが低減され、表面が平坦又は幅方向中央部が幅方向両端部より突出する凸形状となり、糸撚りの際の応力の集中の問題が解消されるという効果を奏する。
【発明を実施するための最良の形態】
【００１２】
以下、本発明を一実施形態に基づいて詳細に説明する。
【００１３】
図１には、本発明の一実施形態に係るフリクションベルトの横断面構造を示す。図１（ａ）、（ｂ）に示すように、フリクションベルト１０Ａ、１０Ｂ（以下、フリクションベルト１０と総称する）は、糸と接触するゴム状弾性体からなる上層１１Ａ、１１Ｂ（以下、上層１１と総称する）と、その裏面側に設けられたゴム状弾性体からなる下層１２Ａ、１２Ｂ（以下、下層１２と総称する）とを具備し、下層１２の裏面側には編物からなる第１の芯体１３Ａ、１３Ｂ（以下、第１の芯体１３と総称する）が設けられていると共に、第１の芯体１３の内側（上層１１側）の下層１２に糸からなる芯糸１４Ａ、１４Ｂ（以下、芯糸１４と総称する）が埋設され、さらに、上層１１と下層１２との間に第２の芯体１５Ａ、１５Ｂ（以下、第２の芯体１５と総称する）が設けられている。
【００１４】
上層１１及び下層１２のゴム状弾性体を形成するゴム基材は、従来からフリクションベルトに用いられていたものであればよい。糸撚り特性及び耐摩耗性などが優れる点から、エチレン−プロピレン−ジエン共重合体（ＥＰＤＭ）、ニトリルゴム（ＮＢＲ）、水添ニトリルゴム（Ｈ−ＮＢＲ）、ポリウレタンなどから選択されるゴム基材が好ましい。これらのゴム基材に適宜、加硫剤、可塑剤、充填剤等を配合したゴム組成物を加硫することで、所定のゴム硬度、耐摩耗性などを有するゴム状弾性体となる。上層１１のゴム状弾性体は、相対的に低硬度で糸撚り特性に優れたものとするのが好ましく、下層１２のゴム状弾性体は、補強層的な機能を有するように、相対的にゴム硬度が高いものとするのが好ましい。
【００１５】
このような特性を考慮すると、上層１１のゴム状弾性層のゴム硬度は６０〜８５°が好ましく、下層１２のゴム状弾性層のゴム硬度は６０〜９５°が好ましい。ただし、上層１１のゴム状弾性体の硬度が、下層１２のゴム状弾性体の硬度より高くなるようにしてもよい。
【００１６】
本実施形態のフリクションベルト１０は、下層１２の下面（裏面）側に第１の芯体１３を具備するものである。この第１の芯体１３は、幅方向への伸縮性を有する部材である編物からなる。ここでいう幅方向への伸縮性を有する部材とは、少なくとも幅方向への伸縮性を有する部材であり、勿論、長手方向への伸縮性を有していてもよい。また、ここでいう幅方向への伸縮性を有する部材は、伸長した状態で収縮性を有するものであり、熱収縮等による収縮性を有するものであってもよい。このような幅方向への伸縮性を有する部材は、製造用金型に被覆する際に伸長した状態、すなわち、収縮性を保持した状態で被覆することができ、製造用金型から脱型する際にゴム組成物の加硫の際のゴム収縮と同等又はそれ以上に収縮する。
【００１７】
本実施形態の第１の芯体１３は、伸縮性のある編物からなるため、フリクションベルトの製造の際に第１の芯体１３を伸ばした状態で製造用金型に被覆することができる。そして、上層１１及び下層１２の加硫の際にこれらが収縮しても、第１の芯体１３も成形体（フリクションベルト）を製造用金型から脱型した際に収縮する。これにより、上層１１の表面の幅方向中央部が幅方向両端部より突出する凸形状となるように湾曲するか（図１（ａ））、ほぼ平坦となる（図１（ｂ））。すなわち、第１の芯体１３は、脱型時に大きく収縮するものであり、フリクションベルトの表面を凹形状に湾曲させず、平坦とさせるものか、むしろフリクションベルトの表面が凸形状となるように湾曲させるものである。なお、ここでいう「平坦」は、プーリに装着した際に実質的に平坦と同等に作用するものを指し、わずかに凹形状となっているものも含む。
【００１８】
このような第１の芯体１３を構成する編物は、上述した作用を有するものであれば特に限定されないが、例えば、１５デニール（ｄ）〜３００デニール（ｄ）の糸を用いた編物を用いるのが好ましい。１５デニール未満の糸を用いると芯体１３による効果が十分には発揮できず、３００デニールより太い糸を用いるとプーリとの接触する裏面が凹凸となり、駆動性が低下するからである。また、編物の編み方は、幅方向への伸縮性を有するものであれば特に限定されないが、例えば、丸編、平編等が好ましい。
【００１９】
また、本実施形態では第１の芯体１３は編物としたが、第１の芯体１３は幅方向への伸縮性を有する部材であればよい。例えば、伸縮性のある織り方の織布又は不織布、伸縮性のあるシート状に成形された糸、エラストマーゴムからなるシート又はシート状成形体、伸縮性のある樹脂成形体等が挙げられる。
【００２０】
第１の芯体１３の材質は、特に限定されないが、例えば、綿、ナイロン、ポリエステル、芳香族ポリアミド等を挙げることができ、特にナイロンが好ましい。
【００２１】
本実施形態のフリクションベルト１０において、下層１２の第１の芯体１３の上層側にほぼ密着するように設けられる芯糸１４は、ベルトに所定の張力（腰力）を与えるものである。すなわち、芯糸１４は、仮撚りする糸をニップする際には必要な張力をベルトに付与するものである。芯糸１４は、従来から用いられているものを用いればよく、特に限定されないが、例えば、綿、ナイロン、ポリエステル、芳香族ポリアミド、ガラス繊維等を挙げることができ、例えば＃８〜＃１００の太さのものを用いるのが好ましい。
【００２２】
上層１１と下層１２との間に設けられている第２の芯体１５は、編物を用いても織布を用いてもよく、また、必ずしも設ける必要はない。しかしながら、ベルトに腰力を与える観点からは、織布を用いるのが好ましい。
【００２３】
上述した構成とすることにより、フリクションベルト１０は、上層１１の表面の幅方向中央部が幅方向両端部より突出する凸形状、すなわち太鼓状となるように湾曲したもの（図１（ａ）参照）、あるいは、平坦なもの（図１（ｂ）参照）となる。これにより、ベルト式仮撚り装置のプーリに装着されたフリクションベルト１０は、その表面の幅方向端部のみで糸と接触するものではなく、幅方向中央部又はベルト表面全体で糸と接触することになる。すなわち、フリクションベルト１０を使用することで、糸の応力が幅方向端部に集中してしまい糸が切れるということがなく、安定した仮撚りを行うことができ、撚った糸の品質も向上する。
【００２４】
ここで、フリクションベルト１０の製造方法について説明する。
【００２５】
まず、金属製の円筒状金型に、第１の芯体１３となる伸縮性を有する部材を被覆し、これに芯糸１４を巻いて、接着剤を塗布する。
【００２６】
次に、第１の芯体１３及び芯糸１４を設けた円筒状金型上に押出し機により下層１２となる未加硫のゴム組成物を被覆する。
【００２７】
その後、この上にさらに第２の芯体１５を被せ、この上に接着剤を塗布する。さらに、押出し機により上層１１となる未加硫のゴム組成物を被覆し、その上から包帯状のシートを巻く。
【００２８】
上層１１と下層１２のゴム組成物を加硫・硬化させた後脱型し、筒状部材を得る。
【００２９】
得られた筒状部材の表面を研磨機によって研磨した後、所定の幅で突っ切りして所望の無端ベルトを得る。
【００３０】
なお、製造方法はこれに限定されず、ゴムチューブはプレス成形等で形成してもよい。また、表面の研磨工程は必要に応じて行えばよく、表面にしぼ加工や型模様等を付与してもよい。
【００３１】
また、上述した方法においては、接着剤を塗布したが、代わりにゴム基材を用いた共糊を用いてもよい。
【００３２】
以下、具体的な一実施例を説明するが、本発明はこれに限定されるものでないことはいうまでもない。
【００３３】
（実施例１）
金属製の円筒状金型に、第１の芯体として糸の太さ７０デニールのナイロンからなる編物を被覆し、これにポリエステルの芯糸を巻いて、接着剤を塗布した。これに下層となるＮＢＲからなるゴム組成物を押出し機により押し出して被覆し、この上にさらに第２の芯体としてナイロンからなる織布を被せ、接着剤を塗布した。そして、この上に上層となるＨ−ＮＢＲからなるゴム組成物を押出し機により押し出して被覆し、その上から包帯状の布を巻き締めた。これを１５０℃で５０分間、加熱処理して加硫した後脱型し、無端筒状部材を得た。無端筒状部材の表面を研磨機によって研磨し、所定の幅で突っ切りして、厚さ１．６ｍｍ、幅８．０ｍｍ、上層の硬度８０°、下層の硬度８０°の実施例１の無端ベルトを得た。
【００３４】
（実施例２）
第２の芯体として、ナイロンからなる織布の代わりにナイロンからなる編物を用いた以外は実施例１と同様にして実施例２の無端ベルトを得た。
【００３５】
（実施例３）
第２の芯体を用いなかった以外は、実施例１と同様にして実施例３の無端ベルトを得た。
【００３６】
（実施例４）
上層となるゴム組成物として、Ｈ−ＮＢＲの代わりにＮＢＲを用いた以外は、実施例２と同様にして、上層の硬度８０°、下層の硬度８０°の実施例４の無端ベルトを得た。
【００３７】
（実施例５）
加硫後の硬度が９０°となるゴム組成物を下層に用いた以外は、実施例２と同様にして、上層の硬度８０°、下層の硬度９０°の実施例５の無端ベルトを得た。
【００３８】
（比較例１）
第１の芯体として、糸の太さ７０デニールのナイロンからなる編物の代わりに、ナイロンからなる実質的に伸縮性のない織布を用いた以外は、実施例１と同様にして比較例１の無端ベルトとした。
【００３９】
（比較例２）
第１の芯体として、糸の太さ７０デニールのナイロンからなる編物の代わりに、ナイロンからなる実質的に伸縮性のない織布を用いた以外は、実施例２と同様にして比較例２の無端ベルトとした。
【００４０】
（比較例３）
第１の芯体として、糸の太さ７０デニールのナイロンからなる編物の代わりに、ナイロンからなる実質的に伸縮性のない織布を用いた以外は、実施例３と同様にして比較例３の無端ベルトとした。
【００４１】
（比較例４）
第１の芯体として、糸の太さ７０デニールのナイロンからなる編物の代わりに、ナイロンからなる実質的に伸縮性のない織布を用いた以外は、実施例４と同様にして比較例４の無端ベルトとした。
【００４２】
（比較例５）
第１の芯体として、糸の太さ７０デニールのナイロンからなる編物の代わりに、ナイロンからなる実質的に伸縮性のない織布を用いた以外は、実施例５と同様にして比較例５の無端ベルトとした。
【００４３】
（比較例６）
芯糸を用いなかった以外は、実施例２と同様にして上層の硬度８０°、下層の硬度８０°の比較例６の無端ベルトを得た。
【００４４】
（比較例７）
第１の芯体として、糸の太さ７０デニールのナイロンからなる編物の代わりに、ナイロンからなる実質的に伸縮性のない織布を用いた以外は、比較例６と同様にして比較例７の無端ベルトを得た。
【００４５】
（試験例）
各実施例及び各比較例で作製した無端ベルト各２本について、表面（糸と接触する面）の反り量を測定した。反り量は、表面粗さ計（サーフコーダＳＥ−４０Ｄ：小坂研究所社製）により、幅方向両端及び中央の３点の表面位置を測定し、幅方向両端を結んだ線と、これに対して平行でベルト中央を通る線との距離を反り量とした。なお、水平の状態を０とし、無端ベルトの表面が凸形状となる反り量は正、表面が凹形状となる反り量は負とした。
【００４６】
なお、反り量はそれぞれ長さ方向に亘って各８点測定し、その平均値とした。結果を表１に示す。
【００４７】
【表１】
2008106416.tif 000003
【００４８】
この結果より、伸縮性のある編物を第１の芯体とした実施例１〜３及び５の無端ベルトは、反り量が一番小さい部分は０、すなわち反りがなく、また、反り量の平均はいずれもプラスであった。また、実施例４の無端ベルトも反り量はプラスであった。これより、実施例１〜５の無端ベルトの表面部分はいずれも平坦、又は中央部が凸形状（太鼓状）となっていることがわかった。
【００４９】
これに対し、実質的に伸縮性のない織布を第１の芯体とした比較例１〜５の無端ベルトは、反り量の平均はいずれもマイナスであった。これより、比較例１〜５の無端ベルトの表面部分はいずれも上層の中央部が凹形状となっていることがわかった。
【００５０】
これより、本発明のフリクションベルトは、表面が凹形状に湾曲する反りが低減され、表面が平坦又は幅方向中央部が幅方向両端部より突出する凸形状となり、湾曲による問題を解消したものであることがわかった。
【００５１】
なお、実質的に伸縮性のない織布を第１の芯体とした比較例７の無端ベルトは反り量の平均はマイナスであり中央部が凹形状となっていたのに対し、伸縮性のある編物を第１の芯体とした比較例６の無端ベルトは反り量の平均がプラスであり中央部が凸形状となっており、糸の有無によらず反りをなくすことができるものの、いずれも芯糸を埋設していないものであるため、糸撚りの際に必要とされる張力を有するものではなかった。
【図面の簡単な説明】
【００５２】
【図１】本発明のフリクションベルトの横断面を示す図である。
【符号の説明】
【００５３】
１０  フリクションベルト
１１  上層
１２  下層
１３  第１の芯体
１４  芯糸
１５  第２の芯体
【図１】
2008106416.tif 000004